(57)【要約】【課題】金属板と樹脂シートとの接着性に優れた低有機溶剤の水性接着剤、および、この水性接着剤を用いて形成した接着性および加工性に優れた樹脂シート被覆金属板を提供する。【解決手段】主剤と硬化剤とを備えて構成される水性接着剤において、主剤を固形分比でカルボキシル基を親水基とする自己乳化型ポリエステル樹脂エマルジョン（Ａ）６０質量％以上９５質量以下と、カルボキシル基を親水基とする自己乳化型ウレタン樹脂エマルジョン（Ｂ）５質量％以上４０質量％以下を含有してなるものとし、硬化剤をイソシアネート基を有する化合物およびオキサゾリン基またはカルボジイミド基のいずれかを有する化合物の混合物を含有してなるものとする。【選択図】なし【特許請求の範囲】
【請求項１】
主剤と硬化剤とを備えて構成される水性接着剤であって、
前記主剤が、固形分比でカルボキシル基を親水基とする自己乳化型ポリエステル樹脂エマルジョン（Ａ）６０質量％以上９５質量以下と、カルボキシル基を親水基とする自己乳化型ウレタン樹脂エマルジョン（Ｂ）５質量％以上４０質量％以下を含有してなり、
前記硬化剤が、イソシアネート基を有する化合物とオキサゾリン基またはカルボジイミド基のいずれかを有する化合物との混合物を含有してなる、水性接着剤。
【請求項２】
前記自己乳化型ポリエステル樹脂エマルジョン（Ａ）を構成するポリエステル樹脂が、ガラス転移温度が２０℃以上９０℃以下、分子量が５０００以上１８０００以下、酸価が５ｍｇＫＯＨ／ｇ以上２５ｍｇＫＯＨ／ｇ以下の樹脂であり、
前記自己乳化型ウレタン樹脂エマルジョン（Ｂ）を構成するウレタン樹脂が、ガラス転移温度が−６５℃以上−1０℃以下の樹脂である、請求項１に記載の水性接着剤。
【請求項３】
前記硬化剤を構成するイソシアネート基を有する化合物およびオキサゾリン基またはカルボジイミド基のいずれかを有する化合物の含有量が、前記主剤を構成するポリエステル樹脂およびウレタン樹脂のカルボキシル基に対して１当量以上５当量以下である、請求項１または２に記載の水性接着剤。
【請求項４】
金属板、請求項１〜３のいずれか記載の水溶性接着剤を金属板の少なくとも片面に塗布して形成された接着剤層、および、該接着剤層を介して積層された熱可塑性樹脂シート、を備えて構成される樹脂シート被覆金属板。
【請求項５】
前記熱可塑性樹脂シートが、ＰＶＣシートまたはポリエステル樹脂シートである、請求項４に記載の樹脂シート被覆金属板。
【発明の詳細な説明】
【技術分野】
【０００１】
本発明は、水性接着剤および樹脂シート被覆金属板に関し、特に、家電製品、家具製品、建築材料等の各種用途に広く使用される樹脂シート被覆金属板および該樹脂シート被覆金属板において樹脂シートと金属板とを貼りつけるために使用される水性接着剤に関する。
【背景技術】
【０００２】
鋼鈑に塩化ビニル樹脂シート（以下、塩化ビニル樹脂をＰＶＣと省略する場合がある。）やポリエステル樹脂シートをラミネートしたり、あるいは、鋼鈑に塩化ビニル樹脂のゾルをコーティングしたりして得られる、いわゆる塩ビ鋼鈑やポリエステル鋼板は、その優れた美粧性および耐久性により、従来から、家電製品、家具製品、建築材料等の各種用途に広く使用されている。
【０００３】
一般的に塩ビ鋼鈑、ポリエステル鋼板の製造方法としては、（１）鋼鈑に接着剤を塗布して焼き付け、これに塩化ビニル樹脂シートやポリエステル樹脂シートをラミネートする方法、（２）鋼鈑に接着剤を塗布して焼き付け、その上に塩化ビニル樹脂またはポリエステル樹脂をシート状に溶融押出ししながら加圧融着する方法等が知られている。上記製造方法（１）および（２）のいずれにおいても、鋼鈑と塩化ビニル樹脂またはポリエステル樹脂との密着性、および、樹脂シート被覆金属板の成型加工時において樹脂シートの剥離を防止して樹脂シート被覆金属板としての加工性等を確保するために、接着剤が使用されている。
【０００４】
このような接着剤として、特許文献１〜７には、金属材料や塩化ビニル樹脂材料に対する接着性が良好であることから、ポリエステル樹脂または変性ポリエステル樹脂等のポリエステル系樹脂を、ＰＶＣシートやポリエステル樹脂シート被覆金属板用の接着剤として使用した例が開示されている。
【特許文献１】特開平１−１７４５８２号公報
【特許文献２】特開平５−７０７５８号公報
【特許文献３】特開平６−３１３１６２号公報
【特許文献４】特開平９−３１４３８号公報
【特許文献５】特許第２５２５３９１号公報
【特許文献６】特許第２６１８２１８号公報
【特許文献７】特開２００３−２４６９７４号公報
【発明の開示】
【発明が解決しようとする課題】
【０００５】
しかしながら、特許文献１〜６に記載されている接着剤は、いずれもポリエステル系樹脂を有機溶剤に溶解して接着剤を調製しており、近年の、環境保護、省資源、消防法等による危険物規制、職場環境改善の立場からは、敬遠される傾向にあった。また、ポリエステル系樹脂を用いた接着剤は、耐水性、特に耐熱水性が不十分であり、厳しい接着性能の要求される屋外用途等に使用するのは困難であった。
【０００６】
また、特許文献７には、水性接着剤としてポリエステル樹脂を用いたものが開示されているが、加工性が悪い、耐水性に劣る等の問題があった。また、これらの水性接着剤は、ＰＶＣシートやポリエステル樹脂シートの両方に対しては初期密着性は良好であるものの、加工後および熱水試験後には良好な密着性を示すものではなかった。
【０００７】
そこで、本発明は、金属板と樹脂シートとの接着性に優れた低有機溶剤の水性接着剤、および、この水性接着剤を用いて形成した接着性および加工性に優れた樹脂シート被覆金属板を提供することを課題とする。
【課題を解決するための手段】
【０００８】
以下、本発明について説明する。なお、本発明の理解を容易にするために添付図面の参照符号を括弧書きにて付記するが、これにより本発明が図示の形態に限定されるものではない。
【０００９】
第１の本発明は、主剤と硬化剤とを備えて構成される水性接着剤であって、主剤が、固形分比でカルボキシル基を親水基とする自己乳化型ポリエステル樹脂エマルジョン（Ａ）６０質量％以上９５質量以下と、カルボキシル基を親水基とする自己乳化型ウレタン樹脂エマルジョン（Ｂ）５質量％以上４０質量％以下を含有してなり、硬化剤が、イソシアネート基を有する化合物とオキサゾリン基またはカルボジイミド基のいずれかを有する化合物との混合物を含有してなる、水性接着剤である。このような構成の主剤および硬化剤を備えた水性接着剤とすることで、樹脂シート被覆金属板における樹脂シートと金属板との密着性を良好にできる。また、樹脂シート被覆金属板を加工した際においても樹脂シートと金属板との密着性を良好に保つことができる（以下、この性能を「加工性」をいう場合がある。）。また、耐水性および耐熱水性に優れ、屋外用途等の厳しい接着性能が要求される環境下においても使用可能な樹脂シート被覆金属板を形成できる。また、低有機溶媒の水性接着剤であるので、環境に優しく、危険物規制、職場環境改善等の点からも好ましい。
【００１０】
第１の本発明において、自己乳化型ポリエステル樹脂エマルジョン（Ａ）を構成するポリエステル樹脂は、ガラス転移温度が２０℃以上９０℃以下、分子量が５０００以上１８０００以下、酸価が５ｍｇＫＯＨ／ｇ以上２５ｍｇＫＯＨ／ｇ以下の樹脂であることが好ましく、自己乳化型ウレタン樹脂エマルジョン（Ｂ）を構成するウレタン樹脂は、ガラス転移温度が−６５℃以上−1０℃以下の樹脂であることが好ましい。主剤のエマルジョンを構成する樹脂としてこのようなものを使用することで、樹脂シート被覆金属板の密着性、加工性、耐水性、および耐熱水性をより良好にすることができる。
【００１１】
第１の本発明において、硬化剤を構成するイソシアネート基を有する化合物およびオキサゾリン基またはカルボジイミド基のいずれかを有する化合物の含有量は、主剤を構成するポリエステル樹脂およびウレタン樹脂のカルボキシル基に対して１当量以上５当量以下とすることが好ましい。このような割合で主剤と硬化剤とを配合することで、樹脂シート被覆金属板の密着性、加工性、耐水性、および耐熱水性を十分に発揮させることができる。
【００１２】
第２の本発明は、金属板、第１の本発明の水溶性接着剤を金属板の少なくとも片面に塗布して形成された接着剤層、および、該接着剤層を介して積層された熱可塑性樹脂シート、を備えて構成される樹脂シート被覆金属板である。第２の本発明の樹脂シート被覆金属板は、本発明の水性接着剤よりなる接着剤層を備えて構成されているので、樹脂シートと金属板との密着性、樹脂シート被覆金属板としての加工性、耐水性および耐熱水性が良好である。
【００１３】
第２の本発明において、熱可塑性樹脂シートとしては、ＰＶＣシートまたはポリエステル樹脂シートを用いることができる。本発明の水性接着剤を用いることで、熱可塑性樹脂シートとして、ＰＶＣシートおよびポリエステル樹脂シートのいずれも接着することができる。
【発明の効果】
【００１４】
本発明の水性接着剤は、樹脂シートと金属板とを接着させて、密着性が良好な樹脂シート被覆金属板を形成できる。また、樹脂シート被覆金属板を加工した際においても樹脂シートと金属板との密着性を良好に保つことができる。また、耐水性および耐熱水性に優れ、屋外用途等の厳しい接着性能が要求される環境下においても使用可能な樹脂シート被覆金属板を形成できる。また、低有機溶媒の水性接着剤であるので、環境に優しく、危険物規制、職場環境改善等の点からも好ましい。
【発明を実施するための最良の形態】
【００１５】
以下本発明を図面に示す実施形態に基づき説明する。
一般的に「フィルム」とは、長さおよび幅に比べて厚さが極めて小さく、最大厚さが任意に限定されている薄い平らな製品で、通常、ロールの形で供給されるものを称する（日本工業規格ＪＩＳＫ６９００）。また、一般的に「シート」とは、ＪＩＳにおける定義上、薄く、通常はその厚さが長さと幅のわりには小さく平らな製品を称する。しかし、シートとフィルムの境界は定かでなく、本発明において文言上両者を区別する必要がないので、本明細書においては、「シート」と称する場合でも「フィルム」を含むものとし、「フィルム」と称する場合でも「シート」を含むものとする。
【００１６】
［水性接着剤］
本発明の水性接着剤は、主剤と硬化剤とから構成されている。
＜主剤＞
本発明の水性接着剤の主剤は、自己乳化型ポリエステル樹脂エマルジョン（Ａ）および自己乳化型ウレタン樹脂エマルジョン（Ｂ）を含有してなる。ここで、自己乳化型エマルジョンとは、分子内に親水性のカルボキシル基を有し、それ自体が単独で水溶性または水分散性を発揮するエマルジョンをいう。
【００１７】
（自己乳化型ポリエステル樹脂エマルジョン（Ａ））
自己乳化型ポリエステル樹脂エマルジョン（Ａ）を構成するポリエステル樹脂は、多塩基酸成分（ａ）と多価アルコール成分（ｂ）とから合成されるポリエステル系樹脂である。
【００１８】
多塩基酸成分（ａ）としては、例えば、テレフタル酸、イソフタル酸、オルソフタル酸、ナフタレンジカルボン酸、ビフェニルジカルボン酸、シュウ酸、コハク酸、無水コハク酸、アジピン酸、アゼライン酸、セバシン酸、ドデカン二酸、水添ダイマー酸、フマル酸、マレイン酸、無水マレイン酸、イタコン酸、無水イタコン酸、シトラコン酸、無水シトラコン酸、ダイマー酸、１，４−シクロヘキサンジカルボン酸、１，３−シクロヘキサンジカルボン酸、１，２−シクロヘキサンジカルボン酸、２，５−ノルボルネンジカルボン酸およびその無水物、テトラヒドロフタル酸およびその無水物、５−ナトリウムスルホイソフタル酸、５‐ヒドロキシイソフタル酸等が挙げられる。
【００１９】
また、３官能以上の多塩基酸を用いることができ、例えば、トリメリット酸、ピロメリット酸、ベンゾフェノンテトラカルボン酸、無水トリメリット酸、無水ピロメリット酸、無水べンゾフェノンテトラカルボン酸、トリメシン酸、エチレングリコールビス（アンヒドロトリメリテート）、グリセロールトリス（アンヒドロトリメリテート）、１，２，３，４−ブタンテトラカルボン酸等が挙げられる。
【００２０】
多価アルコール成分（ｂ）としては、エチレングリコール、１，２−プロパンジオール、１，３−プロパンジオール、１，４−ブタンジオール、１，５−ペンタンジオール、１，６−ヘキサンジオール、１，９−ノナンジオール、２−メチル−１，３−プロパンジオール、ネオペンチルグリコール、２，２−ジエチル−１，３−プロパンジオール、３−メチル−１，５−ペンタンジオール、２−メチル−３−メチル−１，５−ペンタンジオール、２−メチル−２−エチル−１，３−プロパンジオール、２−エチル−２−ブチル−１，３−プロパンジオール、１，４−シクロヘキサンジメタノール、ビスフェノールＡと称される２，２−ビス（４−ヒドロキシエトキシフェニル）プロパン、２，２−ビス（４−ヒドロキシエトキシフェニル）メタン、２，２−ビス（４−ヒドロキシエトキシフェニル）エタン、２，２−ビス（３−メチル−４−ヒドロキシエトキシフェニル）プロパン、２，２−ビス（３,５−ジメチル−４−ヒドロキシエトキシフェニル）プロパン、２，２−ビス（４−ヒドロキシエトキシフェニル）ヘキサフルオロプロパン、４，４’−ヒドロキシベンゾフェノン、ビスフェノールＳと称されるビス（４−ヒドロキシフェニル）スルホキシド、ビス（４−ヒドロキシフェニル）サルファイド等のようなビスフェノール類の２つのフェノール性水酸基にエチレンオキサイドまたはプロピレンオキサイドをそれぞれ１〜数モル付加して得られるビスフェノール構造を有するグリコール類、ジエチレングリコール、トリエチレングリコール、ジプロピレングリコール、ポリエチレングリコール、ポリプロピレングリコール、ポリテトラメチレングリコール等が挙げられる。また、多価アルコール成分（ｂ）としては、分岐型脂肪族グリコールを用いることもでき、例えば、ネオペンチルグリコールが挙げられる。
【００２１】
これらの多価アルコール成分の中では、エチレングリコールとネオペンチルグリコールは工業的に量産されているので安価であり、しかも樹脂被膜の諸性能にバランスがとれており、エチレングリコールは特に樹脂被膜の耐薬品性を向上させ、ネオペンチルグリコールは特に樹脂被膜の耐候性を向上させることから好ましい。また、多価アルコール成分（ｂ）には、３官能以上の多価アルコールとして、例えば、グリセリン、トリメチロールエタン、トリメチロールプロパン、ペンタエリスリトール等が、多価アルコール成分（ｂ）全体を基準（１００モル％）として、１０モル％以下の割合で含まれていてもよい。
【００２２】
また、ポリエステル樹脂には、必要に応じて、ラウリン酸、ミリスチン酸、パルミチン酸、ステアリン酸、オレイン酸、リノール酸、リノレン酸等の脂肪酸やそのエステル形成性誘導体、安息香酸、ｐ−ｔｅｒｔ−ブチル安息香酸、シクロヘキサン酸、４−ヒドロキシフェニルステアリン酸等の高沸点のモノカルボン酸、ステアリルアルコール、２−フェノキシエタノール等の高沸点のモノアルコール、ε-カプロラクトン、乳酸、β-ヒドロキシ酪酸、ｐ-ヒドロキシ安息香酸等のヒドロキシカルボン酸やそのエステル形成性誘導体が共重合されていてもよい。
【００２３】
（ポリエステル樹脂の酸価）
ポリエステル樹脂の酸価としては、５ｍｇＫＯＨ／ｇ以上２５ｍｇＫＯＨ／ｇ以下とすることが好ましい。酸価が高すぎる場合は、耐水性が劣ったり、接着性や加工性が不足する傾向がある。一方、酸価が低すぎる場合は、水性媒体中にポリエステル樹脂を分散させるのが難しくなる。
【００２４】
（ポリエステル樹脂の分子量）
ＧＰＣ（ゲルパーミエーションクロマトグラフィー）分析（ポリスチレン換算）により求められたポリエステル樹脂の数平均分子量としては、下限が好ましくは４，０００以上、より好ましくは５，０００以上、さらに好ましくは６，０００以上、特に好ましくは７，０００以上、最も好ましくは８，０００以上である。数平均分子量が小さすぎると、接着性や加工性が不足する傾向がある。なお、ポリエステル樹脂に十分な酸価を付与させ易い点および水性接着剤の粘度を適正に保つ点から、数平均分子量の上限は、１８,０００以下とすることが好ましい。
【００２５】
また、ポリエステル樹脂には、硬化剤との反応性を高めることを一つの目的として、加工性、基材への密着性等、ポリエステル樹脂の有する長所を損なわない範囲内で水酸基が導入されていてもよい。その場合には、水酸基価としては２０ｍｇＫＯＨ／ｇを上限とすることが好ましく、１５ｍｇＫＯＨ／ｇ以下がより好ましく、１０ｍｇＫＯＨ／ｇ以下がさらに好ましく、５ｍｇＫＯＨ／ｇ以下とすることが特に好ましい。
【００２６】
（ポリエステル樹脂のガラス転移温度）
また、ポリエステル樹脂のガラス転移温度（以下、ガラス転移温度をＴｇと略する場合がある。）は、接着性と加工性とのバランスが取り易いという点から、下限が好ましくは２０℃以上、より好ましくは４０℃以上、上限が好ましくは９０℃以下、より好ましくは８０℃以下である。Ｔｇが低すぎると耐水性が劣るなどの問題があり、逆にＴｇが高すぎると密着性が出ないなどの問題がある。
【００２７】
（自己乳化型ポリエステル樹脂エマルジョン（Ａ）の製造方法）
ポリエステル樹脂は、上記した多塩基酸成分（ａ）の１種類以上と多価アルコール成分（ｂ）の１種類以上とを公知の方法で重縮合させることによって製造することができる。本発明の数平均分子量と酸価の範囲を有するポリエステルを得る方法としては、重縮合反応を目標とする分子量以上の段階まで進めた後、多塩基酸成分（ａ）をさらに添加し、不活性雰囲気下、常圧〜加圧系で解重合を行う方法等を挙げることができる。
【００２８】
ポリエステル樹脂の水系化の方法は、特に限定されるものでなく、公知の方法によればよい。例えば、有機溶剤の存在下または非存在下で、前記多塩基酸成分（ａ）、多価アルコール成分（ｂ）、水酸基２個以上とカルボキシル基１個以上を有する化合物（ｃ）、塩形成剤（ｄ）を必要に応じて鎖延長剤や重合停止剤等と反応させてポリエステル樹脂を作製して、塩基で中和後、必要により有機溶剤を除去することによりポリエステル樹脂エマルジョンを得る方法等が挙げられるが、これに限定されるものではない。
【００２９】
なお、水酸基２個以上とカルボキシル基１個以上を有する化合物（ｃ）としては、例えば、ジメチロール酢酸、ジメチロールプロピオン酸、ジメチロール酪酸等のジメチロールアルカン酸が挙げられる。中でも好ましいのは、ジメチロールプロピオン酸である。
【００３０】
また、塩形成剤（ｄ）としては、トリメチルアミン、トリエチルアミン、トリイソプロピルアミン、トリ−ｎ−プロピルアミン、トリ−ｎ−ブチルアミン等のトリアルキルアミン類、Ｎ−メチルモルホリン、Ｎ−エチルモルホリン等のＮ−アルキルモルホリン類、Ｎ−ジメチルエタノールアミン、Ｎ−ジエチルエタノールアミン等のＮ−ジアルキルアルカノールアミン類等が挙げられる。これらは単独で使用できるし、２種以上併用することもできる。これらのうち好ましいものは、トリアルキルアミン類であり、特に好ましいものは、トリエチルアミンである。
【００３１】
必要により樹脂成分中に含ませる鎖延長剤の具体例としては、低分子ポリオールおよびポリアミンが挙げられる。低分子ポリオールとしては、例えば、以下のポリウレタン樹脂エマルジョン（Ｂ）の説明においてポリエステルポリオールの原料として挙げる２価アルコール、およびそのアルキレンオキシド低モル付加物（数平均分子量５００未満）、ビスフェノールのアルキレンオキシド低モル付加物（数平均分子量５００未満）、グリセリン、トリメチロールエタン、トリメチロールプロパン等の３価アルコール、およびそのアルキレンオキシド低モル付加物（数平均分子量５００未満）等が挙げられる。
【００３２】
また、必要により樹脂成分中に含ませる重合停止剤としては、メタノール、ブタノール、シクロヘキサノール等の低分子モノアルコール類、モノ−およびジ−エチルアミン、モノ−およびジ−ブチルアミン等のアルカノールアミン類が挙げられる。
【００３３】
自己乳化型ポリエステル樹脂エマルジョン（Ａ）の市販品としては、エリーテル（ユニチカ社製）、バイロナール（東洋紡績社）、ペスレジン（高松油脂社製）、ゴーセノール（日本合成化学社製）等が挙げられる。
【００３４】
（自己乳化型ウレタン樹脂エマルジョン（Ｂ））
カルボキシル基を親水基とする自己乳化型ウレタン樹脂エマルジョン（Ｂ）は、例えば、高分子ポリオール（ｅ）、水酸基２個以上とカルボキシル基１個以上を有する化合物（ｃ）、有機ポリイソシアネート（ｆ）、および、必要により鎖延長剤、重合停止剤から合成されるウレタン樹脂を、さらに、塩形成剤（ｄ）によって水中に乳化させてなるアニオン性自己乳化型ウレタン系樹脂エマルジョンを意味する。
【００３５】
高分子ポリオール（ｅ）としては、例えば、ポリエーテルポリオール、ポリエステルポリオール、ポリラクトンポリオール、ポリカーボネートポリオールおよびポリオレフィンポリオール等が挙げられる。ポリエーテルポリオールの具体例としては、エチレンオキシド、プロピレンオキシド、１，２−ブチレンオキシド、テトラヒドロフラン等のアルキレンオキシドを重合、または共重合させて得られたものが挙げられる。その具体例として、ポリエチレングリコール、ポリプロピレングリコール、ポリオキシエチレン−ポリオキシプロピレン（ブロック共重合またはランダム共重合）グリコール、ポリオキシエチレン−ポリテトラメチレンエーテルグリコール（ブロック共重合またはランダム共重合）、ポリテトラメチレンエーテルグリコールなどが挙げられる。
【００３６】
ポリエステルポリオールの具体例としては、コハク酸、アジピン酸、セバチン酸、グルタル酸、アゼライン酸等の脂肪族ジカルボン酸、および／または、イソフタル酸、テレフタル酸などの芳香族ジカルボン酸と、エチレングリコール、プロピレングリコール、１，４−ブタンジオール、１，６−ヘキサンジオール、３−メチル−１，５−ペンタジオール、ネオペンチルグリコール、１，４−ジヒドロキシメチルシクロヘキサン等の２価アルコールとを、重縮合させたものが挙げられる。その具体例として、ポリエチレンアジペートジオール、ポリブチレンアジペートジオール、ポヘキサメチレンアジペートジオール、ポリネオペンチルアジペートジオール、ポリエチレン／ブチレンアジペートジオール、ポリ−３−メチルペンタンアジペートジオール、ポリブチレンイソフタレートジオール等が挙げられる。
【００３７】
ポリラクトンポリオールの具体例としては、ポリカプロラクトンジオール、ポリカプロラクトントリオール、ポリ−３−メチルバレロラクトンジオール等が挙げられる。ポリカーボネートポリオールの具体例としては、ポリヘキサメチレンカーボネートジオールなどが挙げられる。ポリオレフィンポリオールの具体例として、ポリブタジエングリコール、ポリイソブチレングリコール、これらの水素化物等が挙げられる。以上、例示した高分子ポリオール（ｅ）は、単独でも２種以上の併用であってもよい。これら高分子ポリオール（ｅ）のうち好ましいものは、ポリエーテルポリオール、ポリエステルポリオール、ポリラクトンポリオールおよびポリカーボネートポリオールである。
【００３８】
水酸基２個以上とカルボキシル基１個以上を有する化合物（ｃ）は、上記ポリエステル樹脂エマルジョン（Ａ）において使用したものと同様である。
【００３９】
有機ポリイソシアネート（ｆ）は、分子中にＮＣＯ基を有する有機化合物であって、；炭素数（ＮＣＯ基中の炭素を除く、以下同じ）が２以上１２以下の脂肪族ジイソシアネート；炭素数４以上１５以下の脂環式ジイソシアネート；炭素数８以上１２以下の芳香脂肪族ジイソシアネート；炭素数６以上２０以下の芳香族ジイソシアネート；該脂肪族ジイソシアネートまたは該脂環式ジイソシアネートから誘導されるイソシアヌレートおよびピーレット変性ポリイシシアネート等をいう。
【００４０】
脂肪族ジイソシアネートの具体例としては、ヘキサメチレンジイソシアネート、リジンジイソシアネート等が挙げられる。脂環式ジイソシアネートの具体例としては、シクロヘキシルメタンジイソシアネート、イソホロンジイソシアネート、シクロヘキサンジイソシアネート、水素化トリレンジイソシアネート、水素化キシリレンジイソシアネート等が挙げられる。芳香族脂肪族ジイソシアネートの具体例としては、キシリレンジイソシアネート、α、α、α’、α’−テトラメチルキシリレンジイソシアネート等が挙げられる。芳香族ジイソシアネートの具体例としては、トリレンジイソシアネート、ジフェニルメタンジイソシアネート、ナフチレンジイソシアネート、キシリレンジイソシアネート等が挙げられる。これら例示した有機ポリイソシアネート（ｆ）は、単独でも２種以上の併用であってもよい。
【００４１】
塩形成剤（ｄ）、必要により樹脂成分中に含ませる鎖伸長剤および重合停止剤は、上記ポリエステル樹脂エマルジョン（Ａ）において使用したものと同様である。
【００４２】
なお、自己乳化型ウレタン樹脂エマルジョン（Ｂ）の市販品としては、例えば、エバファノール（日華化学社製）、ユーコート（三洋化成工業社製）、パーマリン（三洋化成工業社製）、スーパーフレックス（第一工業製薬社製）、ボンディック（大日本インキ社製）、タケラック（三井化学ポリウレタン社製）等が挙げられる。
【００４３】
自己乳化型ウレタン樹脂エマルジョン（Ｂ）を構成するウレタン樹脂は、ガラス転移温度が−６５℃以上−１０℃以下であることが好ましい。Ｔｇが低すぎるウレタン樹脂は、そのものの作製が難しく、耐熱性、耐水性が劣る等の問題がある。逆に、Ｔｇが高すぎる場合は、樹脂シートの密着性が低下する傾向がある。
【００４４】
（配合比）
上記した主剤を構成する自己乳化型ポリエステル樹脂エマルジョン（Ａ）と自己乳化型ウレタン樹脂エマルジョン（Ｂ）との配合比は、固形分比で、これら全体の質量を基準（１００質量％）として、自己乳化型ポリエステル樹脂エマルジョン（Ａ）を６０質量％以上９５質量％以下、自己乳化型ウレタン樹脂エマルジョン（Ｂ）を５質量％以上４０質量％以下とすることが好ましい。
【００４５】
自己乳化型ポリエステル樹脂エマルジョン（Ａ）は、被覆する樹脂シートの密着性を向上させるように機能するが、加工性は自己乳化型ウレタン樹脂エマルジョン（Ｂ）より劣る傾向にある。従って、自己乳化型ポリエステル樹脂エマルジョンのみで主剤を構成した場合は、樹脂シート被覆金属板は、せん断加工や打ち抜き加工する際に、樹脂シートが剥離し易いという欠点がある。これに対して、自己乳化型ウレタン樹脂エマルジョン（Ｂ）は、加工性を向上させるように機能するが、自己乳化型ポリエステル樹脂エマルジョン（Ａ）より密着性が劣る傾向にある。
【００４６】
このような観点から、自己乳化型ポリエステル樹脂エマルジョン（Ａ）と自己乳化型ウレタン樹脂エマルジョン（Ｂ）とを上記範囲で混合すると、相互の長所を生かし欠点を補うことができる。よって、混合物に占める自己乳化型ポリエステル樹脂エマルジョン（Ａ）の割合が多すぎると、該接着剤を使用した樹脂シート被覆金属板の加工性が劣る場合がある。また、逆に少なすぎると、樹脂シートと金属板との密着性が劣る場合がある。
【００４７】
＜硬化剤＞
本発明の水性接着剤を構成する硬化剤は、イソシアネート基を有する化合物、および、オキサゾリン基またはカルボジイミド基のいずれかを有する化合物の混合物を含有してなるものである。
【００４８】
（イソシアネート基を有する化合物）
本発明におけるイソシアネート基を有する化合物（以下、「イソシアネート化合物」と省略する場合がある。）とは、イソシアネート基を１分子中に２個以上、好ましくは３個以上有するものである。このようなイソシアネート化合物を用いることで、さらに樹脂シート被覆金属板の接着性、加工性等を向上させることができる。
【００４９】
イソシアネート化合物としては、例えば、２，４−トリレンジイソシアネート、２，６−トリレンジイソシアネート、ジフェニルメタン−２，４´−ジイソシアネート、ジフェニルメタン−４，４´−ジイソシアネート、ポリメチレンポリフェニルジイソシアネート、トリジンジイソシアネート、１，４-ジイソシアナトブタン、ヘキサメチレンジイソシアネート、１，５−ジイソシアナト−２，２−ジメチルペンタン、２，２，４−トリメチル−１，６−ジイソシアナトヘキサン、２，４，４−トリメチル−１，６−ジイソシアナトヘキサン、１，１０-ジイソシアナトデカン、１，３−ジイソシアナトシクロヘキサン、１，４−ジイソシアナトシクロヘキサン、１−イソシアナト−３，３，５−トリメチル−５−イソシアナトメチル−シクロヘキサン、４，４´−ジイソシアナトジシクロヘキシルメタン、ヘキサヒドロトルエン−２，４−ジイソシアネート、ヘキサヒドロトルエン−２，６−ジイソシアネート、ぺルヒドロ−２，４´−ジフェニルメタンジイソシアネート、ぺルヒドロ−４，４´−ジフェニルメタンジイソシアネート、ナフタレン−１，５−ジイソシアネート、キシリレンジイソシアネート、１，３−ビス（イソシアナトメチル）シクロヘキサン、テトラメチルキシリレンジイソシアネート等のジイソシアネート、あるいはそれらの改変生成物、あるいは上記ジイソシアネート、あるいはそれらの改変生成物のイソシアネート基の一部あるいは全てがカプロラクタム、フェノール、オキシム、有機アミン等、公知のブロック剤で安定化された、いわゆるブロックイソシアネートが挙げられる。
【００５０】
ここで、改変生成物とは、イソシアネート化合物を公知の方法で変性することによって得られるものであり、例えば、アロファネート基、ビューレット基、カルボジイミド基、ウレトンイミン基、ウレトジオン基、イソシアヌレート基等を有するイソシアネート化合物、さらにはトリメチロールプロパン等の多官能アルコールで変性したアダクト型のイソシアネート化合物を挙げることができる。
【００５１】
イソネシアート化合物としては、上記した主剤であるエマルジョンとの混合が容易であることから、親水性成分を導入する、乳化剤を使用する等により、水性媒体中への分散が容易であるものを使用することが好ましい。また、イソシアネート化合物の中でも、本発明の水性接着剤の可使時間が長くできることからブロックイソシアネートを使用することが好ましい。
【００５２】
イソネシアート化合物としては、例えば、住友バイエルウレタン社製のバイヒジュール３１００、デスモジュールＮ３４００、デスモジュールＤＮ等；三井武田ケミカル社製のタケネートＷＤ７２０、タケネートＷＤ７２５、タケネートＷＤ７３０等；旭化成工業社製のデュラネートＷＢ４０-１００、デュラネートＷＢ４０-８０Ｄ、デュラネートＷＸ-１７４１等が入手できる。
【００５３】
ブロックイソシアネートとしては、例えば、住友バイエルウレタン社製のバイヒジュールＢＬ５１４０、バイヒジュールＢＬ５２３５等；第一工業製薬社製のエラストロンＢＮ−６９、エラストロンＢＮ−７７、エラストロンＢＮ−２７、エラストロンＢＮ−０４等；三井武田ケミカル社製のタケネートＷＢ−７００、タケネートＷＢ−７２０、タケネートＷＢ−７３０、タケネートＷＢ−９２０等が入手できる。
【００５４】
（オキサゾリン基を有する化合物）
オキサゾリン基を有する化合物（以下、「オキサゾリン化合物」と省略する場合がある。）は、自己乳化型ポリエステル樹脂エマルジョン（Ａ）や自己乳化型ウレタン樹脂エマルジョン（Ｂ）に含まれる樹脂が含有するカルボキシル基と反応して、接着剤組成物が硬化する際に樹脂の間に架橋構造を形成し得る化合物であって、一分子中に２個以上のオキサゾリン基を有する化合物をいう。
【００５５】
オキサゾリン化合物としては、水溶性オキサゾリン樹脂の水溶液またはエマルジョン型のオキサゾリン樹脂（従って、オキサゾリン樹脂のエマルジョン）が、日本触媒社製のエポクロスＷＳ７００、ＷＳ５００およびＫ１０２０Ｅとして、日華化学社製のＮＫアシストＯＸとして市販されている。
【００５６】
（カルボジイミド基を有する化合物）
本発明におけるカルボジイミド基を有する化合物（以下、「カルボジイミド化合物」と省略する場合がある。）は、自己乳化型ポリエステル樹脂エマルジョン（Ａ）や自己乳化型ウレタン樹脂エマルジョン（Ｂ）に含まれる樹脂が含有するカルボキシル基と反応して、接着剤組成物が硬化する際に樹脂の間に架橋構造を形成し得る化合物であって、一分子中に２個以上のカルボジイミド基を有する化合物であって、水溶性または水分散性を有するポリカルボジイミドであれば特に制限されない。このようなカルボジイミド化合物であれば、従来公知のものの中から任意のものを適宜選択することができる。
【００５７】
このようなカルボジイミド化合物としては、末端に親水性基を有するものを挙げることができる。このようなカルボジイミド化合物は、例えば、有機ジイソシアネート化合物の脱二酸化炭素を伴う縮合反応によりイソシアネート末端ポリカルボジイミドを形成した後、更にイソシアネート基との反応性を有する官能基を持つ親水性セグメントを付加することにより製造することができる。
【００５８】
このようなカルボジイミド化合物としては、水溶性カルボジイミド樹脂の水溶液やエマルジョン型のものが、日清紡社製のカルボジライトＥ０２、Ｅ０４、Ｖ０２、Ｖ０４として、日華化学社製のＮＫアシストＣＩとして市販されている。
【００５９】
上記した硬化剤を構成するイソシアネート化合物とオキサゾリン化合物またはカルボジイミド化合物とは混合して使用される。これらの配合比は、特に限定されないが、硬化剤全体を基準（１００質量％）として、イソシアネート化合物を２０質量％以上８０質量％以下、オキサゾリン化合物またはカルボジイミド化合物を２０質量％以上８０質量％以下とすることが好ましい。
【００６０】
（主剤と硬化剤との配合比）
本発明の水性接着剤において、主剤と硬化剤との配合比は特に限定されないが、樹脂シート被覆金属板において、十分な接着性、加工性を得る観点から、主剤のカルボキシル基に対して１当量以上５当量以下のイソシアネート化合物およびオキサゾリン基またはカルボジイミド基のいずれかを有する化合物を配合することが好ましい。
【００６１】
主剤のカルボキシル基に対して、Ｘ当量の化合物を配合するとは、主剤を構成する樹脂の質量と酸化とから算出されるカルボキシル基のモル数に対して、配合する化合物の全モル数が、主剤のカルボキシル基のモル数に対してＸ倍であるという意味である。
【００６２】
また、主剤と硬化剤との合計量（固形分量）が、水溶性接着剤全体に占める割合は、目的とする接着剤被膜の厚さや性能等により適宜選択される。接着剤の粘性を適度に保ち、かつ良好な接着剤被膜を形成させる観点からすると、主剤と硬化剤の全体の割合（固形分の割合）は、水溶性接着剤全体を基準（１００質量％）として、下限が好ましくは５質量％以上、より好ましくは８質量％以上、上限が好ましくは４０質量％以下、より好ましくは３０質量％以下である。
【００６３】
（添加成分）
本発明の水性接着剤には、必要に応じて、硬化触媒が配合されてもよい。好ましい硬化触媒としては、ジ−ｎ−ブチル錫ジラウレート、テトラ−ｎ−ブチル錫、テトラメチルブタンジアミン等、錫系の硬化触媒が挙げられる。また、さらなる性能の向上のため、シランカップリング剤やチタンカップリング剤が配合されていても良い。
【００６４】
＜樹脂シート被覆金属板＞
本発明の樹脂シート被覆金属板は、金属板、上記した水性接着剤を金属板の少なくとも片面に塗布して形成した接着剤層、および、該接着剤層を介して積層された熱可塑性樹脂シートを備えて構成されている。
【００６５】
（金属板）
本発明の樹脂シート被覆金属板を構成する金属板としては、熱延鋼板、冷延鋼板、溶融亜鉛めっき鋼板、電気亜鉛めっき鋼板、ニッケルメッキ鋼板、ブリキ、ティンフリースチール、黄銅、銅、アルミニウム、アルミニウム合金、ステンレス鋼板等が挙げられる。これらはその表面が、めっき処理、クロメート処理、リン酸クロメート処理、ジンクロメート処理、アルマイト処理、プライマー塗布処理等の電気化学的処理、無機化学的処理、有機化学的処理が施されたものであってもよい。金属板の厚みは、０．１ｍｍ以上１ｍｍ以下程度が好ましい。
【００６６】
金属板の表面に施されていてもよいめっき処理としては、単層めっき、複層めっきまたは合金めっきが挙げられる。また、金属板の表面には、接着剤層と金属板との密着性を向上させる目的で、シランカップリング剤、チタンカップリング剤等によるカップリング剤処理、酸処理、アルカリ処理、オゾン処理、イオン処理等の化学処理、プラズマ処理、グロー放電処理、アーク放電処理、コロナ処理等の放電処理、紫外線処理、Ｘ線処理、ガンマ線処理、レーザー処理等の電磁波照射処理、その他火炎処理等の表面処理やプライマー処理等の各種表面処理が施されていてもよい。
【００６７】
（熱可塑性樹脂シート）
金属板上に本発明の水性接着剤を介して貼り付けられる熱可塑性樹脂シートとしては、ＰＶＣシートまたはポリエステル樹脂シートが挙げられる。本発明の水性接着剤を用いることによって、これらの熱可塑性樹脂シートを良好な接着性で貼り付けることができる。また、貼り付けた後の樹脂シート被覆金属板の加工性も良好となる。
【００６８】
ＰＶＣシートは、硬質、半硬質または軟質のＰＶＣ樹脂組成物より製造されるものであって、可塑剤としてジオクチルフタレート（ＤＯＰ）、ジベンジルフタレート、ジブチルフタレート、ブチルベンジルフタレート、ジブチルフマレート等が配合されたシートである。
【００６９】
また、ポリエステル樹脂シートとしては、ポリエチレンテレフタレート（ＰＥＴ）、ポリブチレンテレフタレート（ＰＢＴ）、ポリエチレンイソフタレート（ＰＥＩ）、ポリエチレンナフタレート（ＰＥＮ）、エチレンテレフタレート単位を主体とするポリエチレンテレフタレート・エチレンイソフタレート共重合体（ＰＥＴＩ）、ポリブチレンテレフタレートイソフタレート共重合体（ＰＢＴＩ）、ポリトリメチレンテレフタレート（ＰＴＴ）、ポリシクロヘキサンジメタノール−コ−エチレンテレフタレート（ＰＥＴＧ）、ポリブチレンナフタレート（ＰＢＮ）からなるシート、およびこれら樹脂を２種以上混合したブレンド樹脂シートが挙げられる。
【００７０】
熱可塑性樹脂シートは、接着剤層に接する側がＰＶＣシートまたはポリエステル樹脂シートであればよく、他の組成のシートをさらに積層した積層シートであってもよい。また、熱可塑性樹脂シートは、表面にエンボス加工等が施されたり、着色剤を配合することで色みが付与されていたり、印刷が施されていたりする意匠性シートであってもよい。
【００７１】
熱可塑性樹脂シートの厚みは、好ましくは２０μｍ以上８００μｍ以下である。
【００７２】
（接着剤層）
接着剤層は、本発明の水性接着剤を、金属板側あるいは熱可塑性樹脂シート側に塗布することにより形成される。接着層の厚さは、下限が好ましくは０．５μｍ以上、より好ましくは１μｍ以上、上限が好ましくは１０μｍ以下、より好ましくは５μｍ以下である。接着剤層が厚すぎると加工性が悪くなるという問題が生じる場合があり、薄すぎると接着強度が劣る場合がある。
【００７３】
（樹脂シート被覆金属板の製造方法）
本発明の樹脂シート被覆金属板は、例えば、金属板の片面に水性接着剤を塗布し、該金属板を加熱し、ニップロール等で該接着剤側に熱可塑性樹脂シートを圧着するようにして製造できる。また、熱可塑性樹脂シートの片面に接着剤を塗布し、この接着剤側に、加熱した金属板を圧着するようにして製造してもよい。
【００７４】
いずれの方法おいても、接着剤の塗布方法については、公知の方法を採用することができ、例えば、エアーレス法、スプレーコート、浸漬法、グラビアコート、ロールコート法、バーコート、刷毛塗り法、その他の公知の方法を適宜採用することができる。また、接着剤の塗布量は、乾燥後の厚みが上記した接着剤層の好ましい厚みとなるように塗布するのが好ましい。
【００７５】
さらに、金属板は、１５０℃以上３００℃以下の温度範囲に加熱するのが好ましい。加熱温度が低すぎると、密着強度が弱過ぎて熱可塑性樹脂シートが剥離する可能性がある。逆に、加熱温度が高すぎると、接着剤が熱劣化して密着強度が低下し、加工時の衝撃等により樹脂シートが割れたり剥離したりする原因となる。
【実施例】
【００７６】
＜ＰＶＣシートの調製＞
重合度が１０００のポリ塩化ビニル（ＰＶＣ）１００質量部に対して、ＤＯＰ換算で可塑剤３０質量部、安定剤、顔料を添加して、カレンダー法によりシート化して、厚さが１５０μｍの軟質ＰＶＣシートを調製した。
【００７７】
＜ポリエステル樹脂シートの調整＞
下記の組成よりなる樹脂１００質量部に対して、着色顔料としてチタン白およびチタン黄を合計１６質量部添加したものをＴダイ法により厚さ２００μｍのシートに作製した。このとき、最大高さ（Ｒｙ）で８５μｍである抽象柄のエンボス版が刻印されたキャスティングロールを用いて、Ｔダイより押し出されると同時に該キャスティングロールで引き取りを行うことにより、樹脂シート表面にエンボス柄の転写を行った。
【００７８】
樹脂組成は、ホモポリブチレンテレフタレート（三菱エンジニアリングプラスチックス社製、ノバデュラン５０２０Ｓ）６０質量％と、ジカルボン酸成分がテレフタル酸であり、ジオール成分の約３０モル％が１．４−シクロヘキサンジメタノール、約７０モル％がエチレングリコールである実質的に非晶性である共重合ポリエチレンテレフタレート樹脂（イーストマンケミカル・カンパニー社製、イースターＰＥＴ−Ｇ・６７６３）４０質量％である。
【００７９】
＜水性接着剤の測定方法＞
（ガラス転移温度）
樹脂１０ｍｇをサンプルとし、ＪＩＳ  Ｋ７１２１に準じて、ＤＳＣ（示差走査熱量測定）装置（パーキンエルマー社製、ＤＳＣ７）を用いて、昇温速度１０℃／分の条件で測定を行い、得られた昇温曲線よりガラス転移温度を求めた。
【００８０】
＜樹脂シート被覆金属板の評価方法＞
（１）初期密着性
以下の実施例等において製造した樹脂シート被覆金属板から、３０ｍｍ×１２０ｍｍの大きさの試験片を切取り、この試験片の樹脂シート部を２０ｍｍ幅で、剥離速度５０ｍｍ／分の条件下で、金属板表面から１８０度方向に剥離した。剥離した際の最大荷重を剥離強度とした。
（ＰＶＣシートの場合）
剥離強度が５０Ｎ／２０ｍｍ幅以上で材料破断するものを「◎」、４０Ｎ／２０ｍｍ幅以上で５０Ｎ／２０ｍｍ幅未満を「○」、３０Ｎ／２０ｍｍ幅以上で４０Ｎ／２０ｍｍ幅未満を「△」、３０Ｎ／２０ｍｍ幅未満を「×」として評価した。
（ポリエステル系シートの場合）
剥離強度が８０Ｎ／２０ｍｍ幅以上で材料破断するものを「◎」、６０Ｎ／２０ｍｍ幅以上で８０Ｎ／２０ｍｍ幅未満を「○」、５０Ｎ／２０ｍｍ幅以上で６０Ｎ／２０ｍｍ幅未満を「△」、５０Ｎ／２０ｍｍ幅未満を「×」として評価した。
【００８１】
（２）加工後密着性
以下の実施例等において製造した樹脂シート被覆金属板から、３０ｍｍ×１２０ｍｍの大きさの試験片に切り取り、この試験片に５０ｍｍの間隔で二本の横線を描き、横線の間隔が６０ｍｍになるまで一軸方向に延伸した。これを試験片として、上記（１）と同様の方法で、金属板と樹脂シートとの密着性を評価した。
（ＰＶＣシートの場合）
剥離強度が５０Ｎ／２０ｍｍ幅以上のものを「◎」、４０Ｎ／２０ｍｍ幅以上で５０Ｎ／２０ｍｍ幅未満を「○」、３０Ｎ／２０ｍｍ幅以上で４０Ｎ／２０ｍｍ幅未満を「△」、３０Ｎ／２０ｍｍ幅未満を「×」として評価した。
（ポリエステル系シートの場合）
剥離強度が５０Ｎ／２０ｍｍ幅以上を「◎」、４０Ｎ／２０ｍｍ幅以上で５０Ｎ／２０ｍｍ幅未満を「○」、３０Ｎ／２０ｍｍ幅以上で４０Ｎ／２０ｍｍ幅未満を「△」、３０Ｎ／２０ｍｍ幅未満を「×」として評価した。
【００８２】
（３）熱水試験後密着性
以下の実施例等において製造した樹脂シート被覆金属板から、３０ｍｍ×１２０ｍｍの大きさの試験片を切取り、この試験片を沸騰水中に５時間浸漬して引き上げ、この試験片について上記（１）におけると同様の方法で、樹脂シートの密着性を評価した。なお、この熱水試験後密着性に優れていることは、同時に耐水性も優れていることを意味する。
（ＰＶＣシートの場合）
剥離強度が５０Ｎ／２０ｍｍ幅以上のものを「◎」、４０Ｎ／２０ｍｍ幅以上で５０Ｎ／２０ｍｍ幅未満を「○」、３０Ｎ／２０ｍｍ幅以上で４０Ｎ／２０ｍｍ幅未満を「△」、３０Ｎ／２０ｍｍ幅未満を「×」として評価した。
（ポリエステル系シートの場合）
剥離強度が６０Ｎ／２０ｍｍ幅以上のものを「◎」、４０Ｎ／２０ｍｍ幅以上で６０Ｎ／２０ｍｍ幅未満を「○」、３０Ｎ／２０ｍｍ幅以上で４０Ｎ／２０ｍｍ幅未満を「△」、３０Ｎ／２０ｍｍ幅未満を「×」として評価した。
【００８３】
表３および表４において、以上の密着性の評価の横に、実際に測定された剥離強度（Ｎ／２０ｍｍ幅）を示した。
【００８４】
また、総合評価においては、一つでも×があるものを「×」とし、すべてが○あるいは◎のものを「○」とし、それ以外を「△」として評価した。総合評価が「○」のものは、樹脂シート被覆金属板として密着性、加工性、耐水性、耐熱水性が優れたものであり、「△」のものは、若干評価は劣るが実用上問題のないレベルである。
【００８５】
＜実施例１〜１１、比較例１〜５＞
表１に示すポリエステル樹脂エマルジョンおよび表２に示すウレタン樹脂エマルジョンを、表３および表４に示した配合条件で硬化剤と配合して水性接着剤を調製した。そして、溶融亜鉛メッキ鋼板（厚み０．４５ｍｍ）上に、乾燥後塗布厚みが３μｍとなるように水性接着剤を塗布し、８０℃で乾燥させた後、２００℃（ＰＶＣシート被覆時）、２４０℃（ポリエステル樹脂シート被覆時）に鋼板を加熱して、１対のラミネートロールによりＰＶＣシートおよびポリエステル樹脂シートを各々鋼板上にラミネートして、ＰＶＣシート被覆金属板ならびにポリエステル樹脂シート被覆金属板を得た。
【００８６】
【表１】
2008260831.tif 000002
【００８７】
【表２】
2008260831.tif 000003
【００８８】
【表３】
2008260831.tif 000004
【００８９】
【表４】
2008260831.tif 000005
表３および表４において、イソシアネート化合物としては、ＮＫアシストＮＹ（日華化学社製）を用いた。オキサゾリン化合物としては、エポクロスＷＳ５００（日本触媒社製）を用いた。カルボジイミド化合物としては、カルボジライトＥ０２（日清紡績社製）を用いた。シランカップリング剤としては、γ−グリシドキシプロピルトリメトキシシランＴＳＬ８３５０（ＧＥ東芝シリコーン社製）を用いた。
【００９０】
表３および４中の配合比は、それぞれ固形分比で表されており、ポリエステル樹脂エマルジョンおよびウレタン樹脂エマルジョンについては、これら樹脂エマルジョンの合計量を１００質量％とする、質量％で表されている。また、イソシアネート化合物、カルボジイミド化合物、オキサゾリン化合物、シランカップリング剤については、上記樹脂エマルジョン全体を１００質量部とした場合の、それぞれの質量部で表されている。
【００９１】
表３および表４より以下のことが明らかになった。
好ましい形態のポリエステル樹脂エマルジョン１にイソシアネート化合物またはカルボジイミド化合物を配合した接着剤は、加工後および熱水試験後の密着性に劣るものであった（比較例１、２）。ウレタン樹脂エマルジョン（Ｂ）の配合量が少ないものは、加工後の密着性が劣っていた（比較例３）。
【００９２】
ウレタン樹脂エマルジョン（Ｂ）の含有量が多すぎる場合は、ポリエステル樹脂シートに対する密着性が劣っていた（比較例４、５）。
【００９３】
ウレタン樹脂エマルジョン（Ｂ）を本発明の好ましい形態以外のもの（ウレタン樹脂エマルジョン３）にした場合は、実用上問題のないレベルではあるものの評価はやや劣るものであった（実施例９）。
【００９４】
ポリエステル樹脂エマルジョンを本発明の好ましい形態以外のもの（ポリエステル樹脂エマルジョン３、ポリエステル樹脂５）にした場合は、実用上問題のないレベルではあるものの評価はやや劣るものであった（実施例１０、実施例１１）。
【００９５】
ポリエステル樹脂エマルジョンをスルホン酸塩基を親水性基とするもの（ポリエステル樹脂エマルジョン４）にした場合は、評価は劣るものであった（比較例６）。
【００９６】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う水性接着剤、樹脂シート被覆金属板もまた本発明の技術的範囲に包含されるものとして理解されなければならない。